(57)【要約】【課題】バックライトを表示光源に用いる液晶ディスプレイ等において、バックライトが発する不要発光を効果的に遮断し、緑及び赤色発光色の純度を十分に上げることができる高特性ディスプレイ用光学フィルターを提供する。【解決手段】下記一般式（Ｉ）で表されるジピロメテン系色素を含有するディスプレイ用光学フィルター。    【化１８】2006189751.tif 000022〔式中、Ｒ１〜Ｒ６は各々独立に一価基を表し、Ｒ２とＲ３及び／又はＲ４とＲ５はそれぞれ互いに結合してピロール環に縮合する芳香環を形成しても良い。この芳香環は置換基を有していても良く、また、これらによって形成される縮合芳香環は、同一であっても異なるものであっても良い。Ｘは３価の基を表す。Ｍは、周期率表第１１族の金属、又は、ホウ素原子を表し、Ｙは、Ｍと結合する基を表し、ｎは１〜３の整数を表す。ｎが２以上の場合、複数あるＹは同一であっても異なるものであっても良く、互いに結合して環を形成していても良い。〕【選択図】なし【特許請求の範囲】
【請求項１】
下記一般式（Ｉ）で表されるジピロメテン系色素を含有するディスプレイ用光学フィルター。
【化１】
2006189751.tif 000021
〔式中、Ｒ１〜Ｒ６は各々独立に一価基を表し、Ｒ２とＲ３及び／又はＲ４とＲ５はそれぞれ互いに結合してピロール環に縮合する芳香環を形成しても良い。この芳香環は置換基を有していても良く、また、これらによって形成される縮合芳香環は、同一であっても異なるものであっても良い。
Ｘは３価の基を表す。
Ｍは、周期率表第１１族の金属、又はホウ素原子を表し、
Ｙは、Ｍと結合する基を表し、
ｎは１〜３の整数を表す。ｎが２以上の場合、複数あるＹは同一であっても異なるものであっても良く、互いに結合して環を形成していても良い。〕
【請求項２】
透過限界波長（ＪＩＳ  Ｂ−７１１３）が３９０ｎｍのＵＶフィルターを介して、５０〜７０℃の環境温度で７３０００Lux.のキセノンランプを用いた光照射を８０時間行った場合の色素残存率が、７０％以上であることを特徴とする請求項１のディスプレイ用光学フィルター。
【請求項３】
光安定剤を含有する請求項１又は２のディスプレイ用光学フィルター。
【請求項４】
選択的光吸収機能を持つ色素を含有するディスプレイ用光学フィルターであって、該色素の吸収の最大波長が４００〜７００ｎｍであり、吸収の半値幅が２５ｎｍ以下である請求項１ないし３のいずれか１項のディスプレイ用光学フィルター。
【発明の詳細な説明】
【技術分野】
【０００１】
本発明は、ディスプレイ用光学フィルターに関するものであり、詳しくは液晶ディスプレイ用に好適に用いられるディスプレイ用光学フィルターに関するものである。
【背景技術】
【０００２】
近年、社会が高度化するに従って、光エレクトロニクス関連部品、機器は著しく進歩している。中でも、画像を表示するディスプレイは、従来のテレビジョン装置用に加えて、コンピューターモニター装置用として目覚ましく普及しつつあり、ディスプレイの大型化、薄型化に対する市場要求は高まる一方である。そして、大型化、薄型化を実現するディスプレイとして、液晶ディスプレイ（ＬＣＤ）が注目されている。最近では、ＬＣＤのカラー化技術は、目覚ましい進歩を果たし、ＣＲＴにとって替わるディスプレイの有力な候補に上げられている。
【０００３】
ＬＣＤは、その表示方式により２種に分かれる。１つは透過型ＬＣＤ、もう一つは反射型ＬＣＤである。透過型ＬＣＤは、後方に位置する光源において発せられる光の透過を液晶分子の配向方向によって制御するものである。
【０００４】
透過型ＬＣＤにおいて用いられている後方光源は、一般的にバックライトと呼ばれている。このバックライトには、通常は、三波長蛍光管が用いられている。三波長蛍光管は、その光発光スペクトルの発光波長を赤、緑、青という色の三原色の位置にもつものである。
【０００５】
ＬＣＤをカラー化するためには、通常はカラーフィルターが用いられており、バックライトにおいて発せられた光の不要波長部分を遮断し、赤、緑、青という色の３原色を単色で取り出すことが行なわれる。カラーフィルターは、赤、緑、青の色三原色を発色させる部分に分けられており、それぞれ着色された顔料が分散されている。所望の発色を得るためには、所望の色の部分を光が通過し、発色するように、液晶分子の配向を制御すれば良い。例えば、赤の部分は、バックライトから発せられる、赤色発光波長の光のみを透過し、それ以外の波長の光を遮断する。このことによって赤色の発色を生じさせることができる。
【０００６】
ＬＣＤは、文字情報を表示するためのディスプレイとして発展してきた。近年は、ＬＣＤのカラー化が進み、コンピューターのモニター及びテレビジョン用途として、プラウン管への置き換えが急速に進んでいる。それに伴い、実画像を実物にできるだけ近い色で表示することが求められるようになった。このためには、ディスプレイが発する色三原色のそれぞれの色純度ができるだけ高いことが必要である。色純度を高くするためには、色三原色の各単独発光の波長スペクトルの形状が、各発光位置においてできるだけシヤープであるようにすれば良い。
【０００７】
発光波長スペクトルの形状をシャープにするための手段としては、バックライトに用いる三波長蛍光管の発光スペクトルの形状がシャープであるか、又はそうでない場合は、カラーフィルターにより、シャープになるように不要部分発光波長の光を遮断してしまう方法が一つとして考えられるが、共に実現の目処が立っていないのが現状である。特に透過型ＬＣＤにおいては、バックライトから発せられる、光波長４８０及び５８５ｎｍ付近の発光をカラーフィルターにより充分に遮断することができないため、緑及び赤色発光純度が充分でない。
【０００８】
この不要発光波長の光を抑えるためには、その波長の光を選択的に吸収色素を用いることが有効であることから、このような選択的吸収特性を有する色素の開発が望まれる。
【０００９】
特開２００３−５７４３６号公報には、４１０〜５１０ｎｍに極大吸収波長を有するジピロメテン金属キレート化合物を少なくとも１種含有してなる光学フィルターが、各種ディスプレイにおいて発生する４８０ｎｍ付近にある余分な光を遮断し、緑色発光純度を上げるものとして提案され、該ジピロメテン金属キレート化合物として、具体的にはジピロメテン２配位子型金属キレート化合物が記載されている。
【００１０】
しかし、この２配位子型の化合物は吸収の半値幅が広いという問題がある。即ち、ディスプレイの色純度を高くするためには、目的とする発光の波長の前後の光を遮断する必要があるが、その遮断する色素の半値幅が狭いほど色純度を上げることができる。特開２００３−５７４３６号公報に記載されるジピロメテン２配位子型金属キレート化合物は、吸収の半値幅が広いために、色純度を十分に上げることができない。
【００１１】
なお、特開平１０−２２６１７２号公報には、ジピロメテン１配位子型金属キレート化合物を記録層中に含まれる増感剤として使用し、該記録層が５２０〜６９０ｎｍの波長の光を吸収することが記載されているが、ディスプレイ用光学フィルターの色素と用いることを何ら示唆するものではない。増感剤としての使用と、色素として用いる場合の半値幅とは技術的には無関係であり、実際、開平１０−２２６１７２号公報には、この化合物の吸収の半値幅について全く触れられていない。
【特許文献１】特開２００３−５７４３６号公報
【特許文献２】特開平１０−２２６１７２号公報
【発明の開示】
【発明が解決しようとする課題】
【００１２】
本発明は、バックライトを表示光源に用いる液晶ディスプレイ等において、バックライトが発する不要発光を効果的に遮断し、緑及び赤色発光色の純度を十分に上げることができる高特性ディスプレイ用光学フィルターを提供することを目的とする。
【課題を解決するための手段】
【００１３】
本発明者らは、上記課題を解決すべく鋭意検討した結果、特開２００３−５７４３６号公報に開示される、金属にジピロメテンが２個配位したジピロメテン系金属キレート系色素は、吸収の半値幅が広く、色純度を十分に上げることができなかったが、金属にジピロメテンが１個配位したジピロメテン系金属キレート系色素であれば、吸収の半値幅が小さく、色純度の向上に有効であることを見出し、本発明を完成させた。
【００１４】
即ち、前記本発明の課題は以下に示される事項により特定される発明によって解決することができる。
（１）下記一般式（Ｉ）で表されるジピロメテン系色素を含有するディスプレイ用光学フィルター。
【化２】
2006189751.tif 000002
〔式中、Ｒ１〜Ｒ６は各々独立に一価基を表し、Ｒ２とＲ３及び／又はＲ４とＲ５はそれぞれ互いに結合してピロール環に縮合する芳香環を形成しても良い。この芳香環は置換基を有していても良く、また、これらによって形成される縮合芳香環は、同一であっても異なるものであっても良い。  
Ｘは３価の基を表す。  
Ｍは、周期率表第１１族の金属、又はホウ素原子を表し、
Ｙは、Ｍと結合する基を表し、
ｎは１〜３の整数を表す。ｎが２以上の場合、複数あるＹは同一であっても異なるものであっても良く、互いに結合して環を形成していても良い。〕
（２）透過限界波長（ＪＩＳ  Ｂ−７１１３）が３９０ｎｍのＵＶフィルターを介して、５０〜７０℃の環境温度で７３０００Lux.のキセノンランプを用いた光照射を８０時間行った場合の色素残存率が、７０％以上であることを特徴とする（１）に記載のディスプレイ用光学フィルター。
（３）光安定剤を含有する（１），（２）に記載のディスプレイ用光学フィルター。
（４）選択的光吸収機能を持つ色素を含有するディスプレイ用光学フィルターであって、該色素の吸収の最大波長が４００〜７００ｎｍであり、吸収の半値幅が２５ｎｍ以下である（１）〜（３）に記載のディスプレイ用光学フィルター。
【発明の効果】
【００１５】
本発明のディスプレイ用光学フィルターに用いられる、前記一般式（Ｉ）で表される金属にジピロメテンが１個配位したジピロメテン１配位子型金属キレート系色素は、波長４００〜７００ｎｍに最大吸収を有し、好ましくは吸収の半値幅が２５ｎｍ以下のものであり、吸収の半値幅が狭いことにより、三波長蛍光管の発光スペクトルがシャープになるように、また、三波長の発光スペクトルを阻害することなく、不要部分発光波長の光を、効果的に遮断することができる。
【００１６】
従って、本発明によれば、バックライトを表示光源に用いる液晶ディスプレイ等において、バックライトが発する不要発光を効果的に遮断し、緑及び赤色発光色の純度を十分に上げることができる高特性ディスプレイ用光学フィルターが提供される。
【００１７】
本発明の光学フィルターは、透過限界波長（ＪＩＳ  Ｂ−７１１３）が３９０ｎｍのＵＶフィルターを介して、５０〜７０℃の環境温度で７３０００Lux.のキセノンランプを用いた光照射を８０時間行った場合の色素残存率が、７０％以上であるような耐光性を示すことが好ましいが、前記一般式（Ｉ）で表されるジピロメテン系色素の耐光性は劣る場合があるため、光学フィルター用に使用する上で、障害になることがある。この場合、光安定剤を併用することにより、耐光性を飛躍的に改善することができる。
【発明を実施するための最良の形態】
【００１８】
以下に本発明のディスプレイ用光学フィルターの実施の形態を詳細に説明するが、以下に記載する構成要件の説明は、本発明の実施態様の一例（代表例）であり、本発明はその要旨を超えない限り、これらの内容に特定はされない。
【００１９】
［ジピロメテン系色素］
本発明のディスプレイ用光学フィルターで用いるジピロメテン系色素は、下記一般式（Ｉ）で表されるものである。
【化３】
2006189751.tif 000003
〔式中、Ｒ１〜Ｒ６は各々独立に一価基を表し、Ｒ２とＲ３及び／又はＲ４とＲ５はそれぞれ互いに結合してピロール環に縮合する芳香環を形成しても良い。この芳香環は置換基を有していても良く、また、これらによって形成される縮合芳香環は、同一であっても異なるものであっても良い。  
Ｘは３価の基を表す。  
Ｍは、周期率表第１１族の金属、又はホウ素原子を表し、
Ｙは、Ｍと結合する基を表し、
ｎは１〜３の整数を表す。ｎが２以上の場合、複数あるＹは同一であっても異なるものであっても良く、互いに結合して環を形成していても良い。〕
【００２０】
以下に、一般式（Ｉ）の置換基の具体例を記載する。  
上記一般式（Ｉ）の置換基Ｒ１〜Ｒ６としては、各々独立に一価基を表し、一価基が炭素原子を有する場合にはその炭素数は通常１以上であって、通常３０以下、好ましくは２０以下、より好ましくは１０以下である。この一価基としては、例えば水素原子、ハロゲン原子、ニトロ基、シアノ基、ヒドロキシ基、アミノ基、カルボキシル基、スルホン酸基、置換基を有していても良いアルキル基、置換基を有していても良いアルコキシ基、置換基を有していても良いアルケニル基、置換基を有していても良いアリールオキシ基、置換基を有していても良いアシル基、置換基を有していても良いアルコキシカルボニル基、置換基を有していても良いアルキルアミノカルボニル基、置換基を有していても良いジアルキルアミノカルボニル基、置換基を有していても良いアルキルカルボニルアミノ基、置換基を有していても良いアリールカルボニルアミノ基、置換基を有していても良いアリールアミノカルボニル基、置換基を有していても良いアリールオキシカルボニル基、炭素数７〜２０のアラルキル基、置換基を有していても良いアリール基、置換基を有していても良いヘテロアリール基、置換基を有していても良いアルキルチオ基、置換基を有していても良いアリールチオ基、置換基を有していても良いアルケニルオキシカルボニル基、置換基を有していても良いアラルキルオキシカルボニル基が挙げられるが、Ｒ２とＲ３及び／又はＲ４とＲ５はそれぞれ互いに結合してピロール環に縮合する、置換基を有していても良い芳香環を形成しても良い。置換基を有しても良い芳香環の炭素数は、ピロール環に含まれる炭素を含めて、通常６以上であって、通常３０以下、好ましくは２０以下、より好ましくは１０以下である。なお、これらによって形成される縮合芳香環は、同一であっても異なるものであっても良い。
【００２１】
更に具体的には、置換基Ｒ１〜Ｒ６としては、水素原子；ニトロ基；シアノ基；ヒドロキシ基；アミノ基；カルボキシル基；スルホン酸基；フッ素、塩素、臭素、ヨウ素のハロゲン原子；メチル基、エチル基、n-プロピル基、iso-プロピル基、n-ブチル基、iso-ブチル基、sec-ブチル基、t-ブチル基、n-ペンチル基、iso-ペンチル基、2-メチルブチル基、1-メチルブチル基、neo-ペンチル基、1,2-ジメチルプロピル基、1,1-ジメチルプロピル基、cyclo-ペンチル基、n-ヘキシル基、4-メチルペンチル基、3-メチルペンチル基、2-メチルペンチル基、1-メチルペンチル基、3,3-ジメチルブチル基、2,3-ジメチルブチル基、1,3-ジメチルブチル基、2,2-ジメチルブチル基、1,2-ジメチルブチル基、1,1-ジメチルブチル基、3-エチルブチル基、2-エチルブチル基、1-エチルブチル基、1,2,2-トリメチルブチル基、1,1,2-トリメチルブチル基、1-エチル-2-メチルプロピル基、cyclo-ヘキシル基、n-ヘプチル基、2-メチルヘキシル基、3-メチルヘキシル基、4-メチルヘキシル基、5-メチルヘキシル基、2,4-ジメチルペンチル基、n-オクチル基、2-エチルヘキシル基、2,5-ジメチルヘキシル基、2,5,5-トリメチルペンチル基、2,4-ジメチルヘキシル基、2,2,4-トリメチルペンチル基、n-オクチル基、3,5,5-トリメチルヘキシル基、n-ノニル基、n-デシル基、4-エチルオクチル基、4-エチル-4,5-メチルヘキシル基、n-ウンデシル基、n-ドデシル基、1,3,5,7-テトラエチルオクチル基、4-ブチルオクチル基、6,6-ジエチルオクチル基、n-トリデシル基、6-メチル-4-ブチルオクチル基、n-テトラデシル基、n-ペンタデシル基、3,5-ジメチルヘプチル基、2,6-ジメチルヘプチル基、2,4-ジメチルヘプチル基、2,2,5,5-テトラメチルヘキシル基、1-cyclo-ペンチル-2,2-ジメチルプロピル基、1-cyclo-ヘキシル-2,2-ジメチルプロピル基等の炭素数１〜２０の直鎖、分岐又は環状のアルキル基；クロロメチル基、ジクロロメチル基、フルオロメチル基、トリフルオロメチル基、ペンタフルオロエチル基、ノナフルオロブチル基等の炭素数１〜２０のハロゲノアルキル基；メトキシエチル基、エトキシエチル基、iso-プロピルオキシエチル基、3-メトキシプロピル基、2-メトキシブチル基等の炭素数２〜２０のアルコキシアルキル基；メトキシ基、エトキシ基、n-プロポキシ基、iso-プロポキシ基、n-ブトキシ基、iso-ブトキシ基、sec-ブトキシ基、t-ブトキシ基、n-ペントキシ基、iso-ペントキシ基、neo-ペントキシ基、n-ヘキシルオキシ基、ｎ−ドデシルオキシ基等の炭素数１〜２０のアルコキシ基；ビニル基、プロペニル基、1-ブテニル基、iso-ブテニル基、1-ペンテニル基、2-ペンテニル基、2-メチル-1-ブテニル基、3-メチル-1-ブテニル基、2-メチル-2-ブテニル基、2,2-ジシアノビニル基、2-シアノ-2-メチルカルボキシルビニル基、2-シアノ-2-メチルスルホンビニル基等の炭素数２〜２０のアルケニル基；メトキシエトキシ基、エトキシエトキシ基、3-メトキシプロピルオキシ基、3-(iso-プロピルオキシ）プロピルオキシ基等の炭素数２〜２０のアルコキシアルコキシ基；フェノキシ基、2-メチルフェノキシ基、4-メチルフェノキシ基、4-t-ブチルフェノキシ基、2-メトキシフェノキシ基、4-iso-プロピルフェノキシ基等の炭素数６〜２０のアリールオキシ基；ホルミル基、アセチル基、エチルカルボニル基、n-プロピルカルボニル基、iso-プロピルカルボニル基、n-ブチル���ルボニル基、iso-ブチルカルボニル基、sec-ブチルカルボニル基、t-ブチルカルボニル基、n-ペンチルカルボニル基、iso-ペンチルカルボニル基、neo-ペンチルカルボニル基、2-メチルブチルカルボニル基、ニトロベンジルカルボニル基等の炭素数１〜２０のアシル基；メトキシカルボニル基、エトキシカルボニル基、イソプロピルオキシカルボニル基、2,4-ジメチルブチルオキシカルボニル基等のアルコキシカルボニル基；メチルアミノカルボニル基、エチルアミノカルボニル基、n-プロピルアミノカルボニル基、n-ブチルアミノカルボニル基、n-ヘキシルアミノカルボニル基等の炭素数２〜２０のアルキルアミノカルボニル基；ジメチルアミノカルボニル基、ジエチルアミノカルボニル基、ジ-n-プロピルアミノカルボニル基、ジ-n-ブチルアミノカルボニル基、N-メチル-N-シクロヘキシルアミノカルボニル基等の炭素数３〜２０のジアルキルアミノカルボニル基；アセチルアミノ基、エチルカルボニルアミノ基、ブチルカルボニルアミノ基等の炭素数２〜２０のアルキルカルボニルアミノ基；フェニルアミノカルボニル基、4-メチルフェニルアミノカルボニル基、2-メトキシフェニルアミノカルボニル基、4-n-プロピルフェニルアミノカルボニル基等の炭素数７〜２０のフェニルアミノカルボニル基；フェニルカルボニルアミノ基、4-エチルフェニルカルボニルアミノ基、3-ブチルフェニルカルボニルアミノ基等の炭素数７〜２０のフェニルカルボニルアミノ基；フェノキシカルボニル基、2-メチルフェノキシカルボニル基、4-メトキシフェノキシカルボニル基、4-t-ブチルフェノキシカルボニル基等の炭素数７〜２０のフェノキシカルボニル基；ベンジル基、ニトロベンジル基、シアノベンジル基、ヒドロキシベンジル基、メチルベンジル基、ジメチルベンジル基、トリメチルベンジル基、ジクロロベンジル基、メトキシベンジル基、エトキシベンジル基、トリフルオロメチルベンジル基、ナフチルメチル基、ニトロナフチルメチル基、シアノナフチルメチル基、ヒドロキシナフチルメチル基、メチルナフチルメチル基、トリフルオロメチルナフチルメチル基等の炭素数７〜２０のアラルキル基；フェニル基、ニトロフェニル基、シアノフェニル基、ヒドロキシフェニル基、メチルフェニル基、ジメチルフェニル基、トリメチルフェニル基、ジクロロフェニル基、メトキシフェニル基、エトキシフェニル基、トリフルオロメチルフェニル基、N,N-ジメチルアミノフェニル基、ナフチル基、ニトロナフチル基、シアノナフチル基、ヒドロキシナフチル基、メチルナフチル基、トリフルオロメチルナフチル基等の炭素数６〜２０のアリール基；ピロリル基、チエニル基、フラニル基、オキサゾイル基、イソオキサゾイル基、オキサジアゾイル基、イミダゾイル基、ベンゾオキサゾイル基、ベンゾチアゾイル基、ベンゾイミダゾイル基、ベンゾフラニル基、インドイル基等の炭素数４〜２０のヘテロアリール基；メチルチオ基、エチルチオ基、n-プロピルチオ基、iso-プロピルチオ基、n-ブチルチオ基、iso-ブチルチオ基、sec-ブチルチオ基、t-ブチルチオ基、n-ペンチルチオ基、iso-ペンチルチオ基、2-メチルブチルチオ基、1-メチルブチルチオ基、neo-ペンチルチオ基、1,2-ジメチルプロピルチオ基、1,1-ジメチルプロピルチオ基等の炭素数１〜２０のアルキルチオ��；フェニルチオ基、4-メチルフェニルチオ基、2-メトキシフェニルチオ基、4-t-ブチルフェニルチオ基等の炭素数６〜２０のフェニルチオ基;アリルオキシカルボニル基、2-ブテノキシカルボニル基等の炭素数３〜２０のアルケニルオキシカルボニル基；ベンジルオキシカルボニル基、フェネチルオキシカルボニル基等の炭素数８〜２０のアラルキルオキシカルボニル基等を挙げることができる。
【００２２】
Ｒ２とＲ３及び／又はＲ４とＲ５がそれぞれ互いに結合してピロール環に縮合する芳香環を形成する場合、その芳香環としては、好ましくはベンゼン環であり、この芳香環は前記Ｒ１からＲ６と同様の置換基を有していても良い。
【００２３】
Ｘは、３価の基である。好ましくは−ＣＲ＝、又は窒素原子が挙げられる。ここで、Ｒは上記Ｒ１〜Ｒ６と同様の置換基を表す。これらの中でもＣＨ又はＣＲが好ましく、Ｒとしては、炭素数１〜２０の直鎖、分岐鎖又は環状アルキル基が好ましい。
【００２４】
一般式（Ｉ）において、ジピロメテン系化合物とキレート化合物を形成する金属であるＭとしては、一般にジピロメテン系化合物とキレート化合物を形成する能力を有する金属であれば特に制限されないが、Ａｌ、Ｇａ、Ｉｎ等の周期率表第１１族金属、又は、ホウ素が好ましく、それらの内、特にホウ素が好ましい。
【００２５】
Ｙは、Ｍと結合する基を表し、炭素原子を有する基である場合、その炭素数は通常１以上であって、通常３０以下、好ましくは２０以下、より好ましくは１０以下である。具体例としては、置換基を有していても良いアルキル基、置換基を有していても良いアルコキシ基、置換基を有していても良いアルキルチオ基、置換基を有していても良いアリール基、置換基を有していても良いアリ−ルオキシ基、置換基を有していても良いアリ−ルチオ基、置換基を有していても良いヘテロアリ−ル基、置換基を有していても良いヘテロアリ−ルオキシ基、置換基を有していても良いヘテロアリ−ルチオ基、及びハロゲン原子が挙げられるが、好ましくは、ハロゲン原子又は置換基を有していても良いアリール基が挙げられ、更に好ましくは、フッ素原子又はフェニル基が挙げられる。
置換基を有していてもよい、アルキル基、アルコキシ基及びアルキルチオ基の置換基としては、アリール基、アルコキシ基及びアリールオキシ基が好ましい。置換基を有しても良い、アリール基、アリールオキシ基、アリールチオ基、ヘテロアリール基、ヘテロアリールオキシ基、及びヘテロアリールチオ基の置換基としては、アルキル基、アルコキシ基、アリール基、アリールオキシ基が好ましい。なお、ｎは１〜３の整数であるが、ｎが２以上の場合、２個以上のＹは異なっていても良い。また、２個のＹは、互いに結合して環を形成しても良い。
【００２６】
Ｙの更になる具体例としては、上記、Ｒ１〜Ｒ６で挙げた置換基が挙げられる。
【００２７】
前記一般式（Ｉ）で表されるジピロメテン系化合物の製造方法は、特に限定されないが、例えば、Heteroatom  Chemistry,Vol.1,5,389(1990)等に記載の方法に準じて製造される。
【００２８】
表１に、前記一般式（Ｉ）で表される本発明に係るジピロメテン系色素の具体例を示すが、本発明は何ら以下のものに限定されない。
【００２９】
【表１】
2006189751.tif 000004
【００３０】
ところで、前記一般式（Ｉ）で表されるジピロメテン系色素は、吸収の半値幅が狭く、光学フィルター用として好ましい色素であるが、耐光性が劣るという問題点があった。本発明者らは、鋭意検討の結果、前記一般式（Ｉ）で表されるジピロメテン系色素と一重項酸素クエンチャー等の光安定剤とを併用することにより、大幅に耐光性が改善できることを見出した。
【００３１】
従って、本発明では、前記一般式（Ｉ）で表されるジピロメテン系色素の耐光性を改善するために、光安定剤を併用することができる。
【００３２】
なお、この耐光性は、透過限界波長（ＪＩＳ  Ｂ−７１１３）が３９０ｎｍのＵＶフィルターを介して、５０〜７０℃の環境温度で７３０００Lux.のキセノンランプを用いた光照射を８０時間行った場合の色素残存率が、好ましくは６０％以上であり、より好ましくは７０％以上であり、更に好ましくは、８０％以上である。透過限界波長（ＪＩＳ  Ｂ−７１１３）が３９０ｎｍのＵＶフィルターとしては、シャープカットフィルターＳＣ−３９（富士写真フィルム（株）製）等が使用できる。
【００３３】
併用する光安定剤としては、アセチルアセトナート系、ビスジチオ−α−ジケトン系やジチオレート系、アミノチオレート系、チオカテコール系、サリチルアルデヒドオキシム系、チオビスフェノレート系等のＮｉ、Ｃｕ等の金属錯体、アミン系化合物、Ｎｉインドアニリン系化合物、ジイモニウム系化合物、カルバミン酸金属錯体等の一重項酸素クエンチャーや、ＷＯ  ０２／５０１９０号公報に記載の光安定剤等を使用できるが、ＰＤＰフィルターに使用する場合、可視部に吸収があると、ＰＤＰフィルター自体の色調を変化させたり、ＰＤＰの発光の透過を阻害して、発光の色純度を落としたりするので、可視部に吸収が少なく、前記一般式（Ｉ）で表されるジピロメテン系色素の耐熱性、耐湿熱性等を劣化させない光安定剤が好ましい。より好ましい光安定剤としては、下記一般式（II）、一般式（III）、一般式（IV）、及び一般式（Ｖ）で表される一重項酸素クエンチャーが挙げられる。
【００３４】
〈一般式（II）〉
【化４】
2006189751.tif 000005
〔式中、Ａ１〜Ａ４は各々独立に、一価基を表し、かつ、隣り合うＡ１、Ａ２、又はＡ３、Ａ４の一組以上が連結基を介して繋がっていても良く、Ｍ１は、Ｎｉ、Ｐｔ、Ｐｄ、又はＣｕを表す。〕
【００３５】
一般式（II）の置換基の具体例について、以下に記載する。  
一般式（II）の一価基であるＡ１〜Ａ４としては、各々独立に、水素原子、シアノ基、アシル基、カルバモイル基、置換基を有していても良いアルキルアミノカルボニル基、置換基を有していても良いアルコキシカルボニル基、置換基を有していても良いアリールオキシカルボニル基、置換基を有していても良いアルキル基、置換基を有していても良いアルキルチオ基、置換基を有していても良いアリール基、あるいは置換基を有していても良いアリールチオ基が挙げられ、更に具体的には、置換基を有していても良いアルキルアミノカルボニル基、置換基を有していても良いアルコキシカルボニル基、置換基を有していても良いアルキル基、置換基を有していても良いアルキルチオ基のアルキル基部位としては、前記、一般式（Ｉ）の一価基Ｒ１〜Ｒ６で挙げた置換基を有していても良いアルキル基が挙げられ、置換基を有していても良いアリールオキシカルボニル基、置換基を有していても良いアリール基、あるいは置換基を有していても良いアリールチオ基のアリール基部位としては、前記一般式（Ｉ）の一価基Ｒ１〜Ｒ６で挙げた置換基を有していても良いアリール基が挙げられる。
【００３６】
Ｍ１としては、Ｎｉか好ましい。
【００３７】
一般式（II）で表される化合物の好ましい例を以下に示すが、何ら以下のものに限定されるものではない。
【化５】
2006189751.tif 000006
【００３８】
〈一般式（III）〉
【化６】
2006189751.tif 000007
〔式中、Ｂ１〜Ｂ４、Ｃ１〜Ｃ８は、各々独立に一価基を表し、かつ、隣り合うＢ１〜Ｂ５、Ｂ６〜Ｂ10、Ｃ１〜Ｃ４、又はＣ５〜Ｃ８の一組以上が連結基を介して繋がっていても良く、Ｍ２は、金属元素を表す。〕
【００３９】
一般式（III）の置換基の具体例について、以下に記載する。  
一般式（III）の一価基であるＢ１〜Ｂ10、Ｃ１〜Ｃ８としては、各々独立に、水素原子、ハロゲン原子、シアノ基、ニトロ基、置換基を有していても良いアルキル基、置換基を有していても良いアリール基、置換基を有していても良いアラルキル基、置換基を有していても良いアルコキシ基、置換基を有していても良いアリールオキシ基、置換基を有していても良いアミノ基が挙げられ、更に具体的には、前記一般式（Ｉ）の一価基Ｒ１〜Ｒ６で挙げたハロゲン原子、前記一般式（Ｉ）の一価基Ｒ１〜Ｒ６で挙げたアルキル基、前記一般式（Ｉ）の一価基Ｒ１〜Ｒ６で挙げたアリール基、前記一般式（Ｉ）の一価基Ｒ１〜Ｒ６で挙げたアラルキル基、前記一般式（Ｉ）の一価基Ｒ１〜Ｒ６で挙げたアルコキシ基、前記一般式（Ｉ）の一価基Ｒ１〜Ｒ６で挙げたアリールオキシ基、前記一般式（Ｉ）の一価基Ｒ１〜Ｒ６で挙げたアルキル基、又は、前記一般式（Ｉ）の一価基Ｒ１〜Ｒ６で挙げたアリール基を有していても良いアミノ基が挙げられる。
【００４０】
Ｍ２は、金属元素を示し、好ましくはＮｉ、Ｐｄ、Ｐｔ、Ｃｏ、Ｆｅ、Ｔｉ、Ｓｎ、又はＣｕであり、更に好ましくはＮｉ、Ｐｄ、又はＰｔであり、最も好ましくはＮｉである。
【００４１】
一般式（III）で表される化合物の好ましい例を以下に示すが、何ら以下のものに限定されるものではない。
【化７】
2006189751.tif 000008
【００４２】
〈一般式（IV）〉
【化８】
2006189751.tif 000009
〔式中、Ｍ３は金属原子を示し、環αは含窒素芳香環を示し、環βはベンゼン環又はピリジン環を示す。Ｄ１〜Ｄ４は、各々独立に一価基を表し、ｈ及びｋは、それぞれ独立して０〜４の整数を示し、ｈ，ｋが２以上の場合、複数あるＤ１，Ｄ２は互いに同一であっても異なるものであっても良い。また、Ｄ３とＤ４は、互いに結合して含窒素５又は６員環を形成しても良いし、Ｄ３及び／又はＤ４は環βと結合して５又は６員の環を形成していても良い。Ｚは１価又は２価の陰イオンを示す。ｌは２又は３示し、ｍは１又は２を示す。〕
【００４３】
一般式（IV）の置換基の具体例について、以下に記載する。  
Ｍ３は、２価のカチオンになりうる金属原子であれば特に限定されないが、好ましくはＮｉ、Ｃｕ、Ｆｅ、Ｃｏ又はＺｎであり、より好ましくはＮｉ、Ｃｕ又はＣｏであり、特に好ましくはＮｉである。
【００４４】
環αは、含窒素芳香環であり、通常、５又は６員のものが挙げられ、好ましくはピリジン環、ピラジン環、ピリダジン環、ピリミジン環等の６員の含窒素芳香環であり、より好ましくはピリジン環又はピリミジン環であり、特に好ましくはピリジン環である。
【００４５】
環βは、ベンゼン環又はピリジン環であり、好ましくはベンゼン環である。
【００４６】
Ｄ１及びＤ２は、各々独立に一価基である。該一価基としては、色素の安定性に悪影響を与えない限りにおいて特に限定されないが、具体的には、フッ素原子、塩素原子、臭素原子等のハロゲン原子；シアノ基；ニトロ基；置換されていても良いアルキル基；置換されていても良いアルコキシ基；置換されていても良いアルケニル基；置換されていても良いアリール基；置換されていても良いアリールオキシ基；置換されていても良い複素環基；置換されていても良い複素環オキシ基；アシル基；アシルオキシ基；置換されていても良いアミノ基；―ＣＯＯＤ５で表される基；−ＳＤ５で表される基；又は、−ＳＯ２Ｄ５で表される基が挙げられる。
【００４７】
上記アルキル基としては、メチル基、エチル基、プロピル基、ブチル基、ペンンチル基、ヘキシル基、ヘプチル基、オクチル基、デシル基、シクロプロピル基、シクロペンチル基、シクロヘキシル基、シクロヘプチル基等の炭素数１０以下の直鎖状、分岐鎖状若しくは環状アルキル基が挙げられる。
【００４８】
上記アルコキシ基を形成するアルキル基としては、上述のアルキル基と同様のものが挙げられる。
【００４９】
上記アルケニル基としては、ビニル基、１−プロペニル基、イソプロペニル基、１−ブテニル基、１−ヘキセニル基、１−ヘプテニル基、１−オクテニル基、１−ノネニル、１−デセニル等の炭素数１〜１０の直鎖もしくは分岐鎖状アルケニル基が挙げられる。
【００５０】
上記アリール基としては、好ましくはフェニル基、ナフチル基等の炭素数１５以下の芳香族炭化水素環基が挙げられる。
【００５１】
上記アリールオキシ基を形成するアリール基としては、上述のアリール基と同様のものが挙げられる。
【００５２】
上記複素環基としては、フリル基、チエニル基、ピリジル基、ピラジル基、ピリダジル基、ピリミジル基、テトラヒドロフリル基、テトラヒドロピラニル基等の芳香族複素環基が挙げられ、好ましくは６員のものが挙げられる。
【００５３】
上記複素環オキシ基を形成する複素環基としては、上述の複素環基と同様のものが挙げられる。
【００５４】
上記アシル基としては、アセチル基、プロピオニル基、ベンゾイル基、ベンジルカルボニル基等の置換されていても良いアルキルカルボニル基又は置換されていても良いアリールカルボニル基が挙げられ、好ましくは炭素数１０以下のものである。
【００５５】
上記アシルオキシ基を形成するアシル基としては、上述のアシル基と同様のものが挙げられる。
【００５６】
上記ＣＯＯＤ５で表される基、ＳＤ５で表される基及びＳＯ２Ｄ５で表される基におけるＤ５は、アルキル基、アリール基、アルケニル基又は５員もしくは６員の複素環基であり、該アルキル基、アリール基、アルケニル基及び複素環基としては、上述のＤ１、Ｄ２におけると同様のものが挙げられる。
【００５７】
上記Ｄ１及びＤ２におけるアルキル基、アルコキシ基、アルケニル基、アリール基、アリールオキシ基、複素環基及び複素環オキシ基の置換基としては、色素の安定性に悪影響を与えない限りにおいて特に限定されず、具体的には、上記Ｄ１及びＤ２として用いられる基として例示されたような基が挙げられるが、そのうち好ましくは、ハロゲン原子、水酸基、シアノ基、ニトロ基、アルキル基、アルコキシ基、アリール基、アリールオキシ基、アシル基、アシルオキシ基、―ＣＯＯＤ５で表される基又は置換されていても良いスルファモイル基が挙げられる。
【００５８】
上記Ｄ１及びＤ２におけるアミノ基の置換基としては、色素の安定性に悪影響を与えない限りにおいて特に限定されないが、具体的には、アルキル基、アルケニル基、アリール基、複素環基、アシル基、ＣＯＯＤ５で表される基、置換されていても良いアミノカルボニル基、ＳＯ２Ｄ５で表される基又は置換されていても良いスルファモイル基が挙げられる。ここで、アルキル基、アルケニル基、アルコキシ基、アリール基、アリールオキシ基、複素環基、アシル基、アシルオキシ基、―ＣＯＯＤ５で表される基及びＳＯ２Ｄ５で表される基としては、上述と同様の基が挙げられ、置換されていても良いスルファモイル基及び置換されていても良いアミノカルボニル基を形成するアミノ基としては、アルキル基、アリール基、アルケニル基及び５又は６員のヘテロ環基からなる群より選ばれる置換基で１又は２置換されていても良いアミノ基が挙げられる。
【００５９】
このうち、Ｄ１としては、置換されていても良いアシルアミノ基が好ましく、より好ましくは−ＮＨＣＯＲＤ’（ＲＤ’は、炭素数３〜１０、好ましくは炭素数４〜８のアルキル基又はアルケニル基である。）で表される基である。
【００６０】
Ｄ２としては、炭素数６以下のアルキル基が好ましく、より好ましくは炭素数４以下であり、特に好ましくはメチル基である。
【００６１】
ｈ及びｋは、それぞれ独立して、０〜４の整数であり、ｈとしては０又は１が好ましく、ｋとしては１又は２が好ましい。
【００６２】
また、Ｄ３とＤ４は、互いに結合してピロリジン環、ピペリジン環、ピペラジン環、モルフォリン環等の含窒素５又は６員環を形成しても良いし、Ｄ３及び／又はＤ４が環βと５又は６員の縮合環を形成していても良い。例えば、環βがベンゼン環の場合の該縮合環としてはテトラヒドロキノリン環、ジヒドロインドール環、ジュロリジン（Ｊｕｌｏｌｉｄｉｎｅ）環が挙げられる。
【００６３】
このうち、Ｄ３及びＤ４として好ましくは、アルキル基、又は、アルキル基及び置換アミノ基からなる群より選ばれる置換基で置換されていても良いフェニル基が挙げられ、より好ましくはアルキル基である。ここで、上記置換アミノ基としては、アルキル基、アリール基、アルケニル基及び５又は６員のヘテロ環基からなる群より選ばれる置換基で置換されているアミノ基が挙げられ、好ましくは炭素数８以下、より好ましくは炭素数３〜５のアルキル基で２置換されたアミノ基である。
【００６４】
Ｚは１価又は２価の陰イオンであり、具体的には、Ｃｌ−、Ｂｒ−、Ｉ−等のハロゲンイオン；ＣｌＯ４−、Ｒ７ＣＯＯ−（Ｒ７は前記一般式（Ｉ）のＲ１で挙げたアルキル基、シクロアルキル基及びアリール基を表す。）、Ｒ７（ＣＯＯ−）２、Ｒ７ＳＯ３−、Ｒ７（ＳＯ３−）２等の１価又は２価の無機酸又は有機酸の残基；（ＣＦ３ＳＯ２）２Ｎ−等のビス（ハロアルキルスルホニル）イミド系アニオン；Ｂ（Ｐｈ）４−；ＰＦ６−等が挙げられ、このうち特にＰＦ６−、ＣｌＯ４−、又は、Ｂ（Ｐｈ）４−が好ましい。
【００６５】
ｌは２又は３であり、ｍは１又は２であり、２が好ましい。
【００６６】
前記一般式（IV）置換基のより具体な例について、以下に記載する。  
前記一般式（IV）で表される化合物において、環αがピリジン環、環βがベンゼン環のものは以下のような一般式（IV−ａ）で記載することができ、その好ましい具体例を下記表２に示す。
【化９】
2006189751.tif 000010
【００６７】
【表２】
2006189751.tif 000011
【００６８】
また、Ｄ３及び／又はＤ４が環βと結合して、５又は６員の環を形成した場合の好ましい具体例として下記のIV−９〜IV−１２の化合物が挙げられる。
【化１０】
2006189751.tif 000012
【００６９】
〈一般式（Ｖ）〉
【化１１】
2006189751.tif 000013
（式中、Ｅ１，Ｅ２は各々独立に、一価基を表し、Ｍ４は１〜３価の金属原子を表し、ｐは１〜３の整数を表す。）
【００７０】
Ｅ１，Ｅ２としては各々独立に、一価の有機基を表し、置換基を有していても良い、直鎖又は分岐鎖状の炭素数１〜１０のアルキル基、或いは置換基を有していても良いアリール基が挙げられるが、この場合、アルキル基の置換基としては、直鎖又は分岐鎖状の炭素数１〜１０のアルコキシ基が挙げられ、置換基を有していても良いアリール基としては、フェニル基、直鎖又は分岐鎖状の炭素数１〜１０のアルキル基で置換されたフェニル基、直鎖又は分岐鎖状の炭素数１〜１０のアルコキシ基で置換されたフェニル基、フッ素原子、塩素原子、臭素原子等のハロゲン原子で置換されたフェニル基が挙げられ、これらの内、Ｅ１，Ｅ２の好ましいものの例としては、直鎖状の炭素数１〜８のアルキル基が挙げられる。
【００７１】
Ｍ４は１〜３価の金属原子を表すが、好ましくは、Ｎａ＋、Ａｇ＋、Ｎｉ２＋、Ｃｕ２＋、Ｚｎ２＋、Ｆｅ３＋が挙げられ、更に好ましくは、Ｎｉ２＋、Ｃｕ２＋、Ｚｎ２＋、Ｆｅ３＋が挙げられ、特に好ましくはＮｉ２＋が挙げられる。
【００７２】
一般式（Ｖ）で表される化合物の好ましい具体例を下記表３に示す。
【００７３】
【表３】
2006189751.tif 000014
【００７４】
[色素含有方法]
本発明において、光学フィルターに前記一般式（Ｉ）で表されるジピロメテン系色素を含有させる方法としては、
（１）透明粘着材に含有させる方法
（２）高分子成形体へ含有させる方法
（３）高分子成形体又はガラス表面にコーティングする方法
等が挙げられる。
【００７５】
本発明でいう含有とは、基材又は塗布等の層又は粘着材の内部に含有されることは勿論、基材又は層の表面に塗布した状態を意味する。
【００７６】
続いて上記の方法に関して詳細に説明する。  
（１）に挙げた透明粘着材に含有させる方法で用いられる粘着材を具体的に例示すると、アクリル系粘着材、シリコン系粘着材、ウレタン系粘着材、ポリビニルブチラール粘着材（ＰＶＢ）、エチレン−酢酸ビニル系粘着材（ＥＶＡ）等や、ポリビニルエーテル、飽和無定形ポリエステル、メラミン樹脂等のシート状又は液状の粘着材等が挙げられる。
【００７７】
これらの透明粘着材への色素の添加量は通常１０ｐｐｍ〜３０重量パーセントであり、１０ｐｐｍ〜２０重量パーセントが好ましく、１０ｐｐｍ〜１０重量パーセントが特に好ましい。
【００７８】
（２）に挙げた高分子成形体へ含有させる方法は、大きく２種に分けられる。一つは、（Ａ）樹脂に色素を混錬し、加熱成形する方法、もう一つは、（Ｂ）樹脂又は樹脂モノマー／有機系溶媒の樹脂濃厚液に少なくとも１種類以上の色素を分散、溶解させ、キャスティング法により作成する方法である。
【００７９】
（Ａ）の方法に関して詳細を説明する。樹脂材料としては、板又はフィルムにした時にできるだけ透明性の高いものが好ましく、具体的にはポリエチレンテレフタレート（ＰＥＴ）、ポリエーテルサルフォン（ＰＥＳ）、ポリエチレンナフタレート、ポリアリレート、ポリエーテルケトン、ポリカーボネート、ポリエチレン、ポリプロピレン、ナイロン６等のポリアミド、ポリイミド、トリアセチルセルロース等のセルロース樹脂、ポリウレタン、ポリテトラフルオロエチレン等のフッ素系樹脂、ポリ塩化ビニル等のビニル化合物、ポリアクリル酸、ポリアクリル酸エステル、ポリアクリロニトリル、ビニル化合物の付加重合体、ポリメタクリル酸、ポリメタクリル酸エステル、ポリ塩化ビニリデン等のビニリデン化合物、フッ化ビニリデン／トリフルオロエチレン共重合体、エチレン／酢酸ビニル共重合体等のビニル化合物又はフッ素系化合物の共重合体、ポリエチレンオキシド等のポリエーテル、エポキシ樹脂、ポリビニルアルコール、ポリビニルブチラール等を挙げることができるが、これらの樹脂に限定されるものではない。
【００８０】
作製方法としては、用いる色素、ペース高分子によって、加工温度、フィルム化条件等が多少異なるが、通常は下記の３方法などが挙げられる。  
（ｉ）色素を、ベース高分子の紛体或いはペレットに添加し、１５０〜３５０℃に加熱、溶解させた後、成形して板を作製する方法
（ii）押し出し機によりフィルム化をする方法
（iii）押し出し機により原反を作製し、３０〜１２０℃で２〜５倍に１軸乃至２軸に延伸して、１０〜２００μｍ厚のフィルムにする方法
【００８１】
なお、色素を混練する際に可塑剤等の通常の樹脂成形に用いる添加剤を加えても良い。色素の添加量は、色素の吸収係数、作製する高分子成形体の厚み、目的の吸収強度、目的の透過特性・透過率等によって異なるが、通常、ペース高分子成形体の重量に対して１ｐｐｍ〜２０重量パーセントであり、１ｐｐｍ〜１０重量パーセントが好ましく、１ｐｐｍ〜５重量パーセントが特に好ましい。
【００８２】
（Ｂ）の方法に関して詳細に説明する。この手法では、樹脂又は樹脂モノマーを有機系溶媒に溶解させた樹脂濃厚液に、色素を添加して溶解させ、必要であれば可塑剤、重合開始剤、酸化防止剤を加え、必要とする面状態を有する金型やドラム上へ流し込み、溶剤揮発・乾燥又は重合・溶剤揮発・乾燥させることにより、板又はフィルムを得る。
【００８３】
通常、脂肪族エステル系樹脂、アクリル系樹脂，メラミン系樹脂、ウレタン樹脂、芳香族エステル樹脂、ポリカーボネート樹脂、脂肪族ポリオレフィン樹脂、芳香族ポリオレフィン樹脂、ポリビニル系樹脂、ポリビニルアルコール樹脂、ポリビニル系変成樹脂（ＰＶＢ、ＥＶＡ等）或いはそれらの共重合樹脂の樹脂モノマーを用いる。
【００８４】
溶媒としては、ハロゲン系、アルコール系、ケトン系、エステル系、脂肪族炭化水素系、芳香族炭化水素系、エーテル系溶媒、或いはそれらの混合物系等を用いる。
【００８５】
色素の濃度は、色素の吸収係数、板又はフィルムの厚み、目的の吸収強度、目的の透過特性・透過率等によって異なるが、樹脂モノマーの重量に対して、通常、１ｐｐｍ〜２０重量パーセントである。また、樹脂濃度は、塗料全体に対して、通常、１〜９０重量パーセントである。
【００８６】
（３）に挙げた高分子成形体又はガラス表面にコーティングする方法としては、色素をバインダー樹脂及び有機系溶媒に溶解させて塗料化する方法、未着色のアクリルエマルジョン塗料に色素を微粉砕（５０〜５００ｎｍ）したものを分散させてアクリルエマルジョン系水性塗料にする方法、等がある。
【００８７】
前者の方法では、通常、脂肪族エステル系樹脂、アクリル系樹脂、メラミン系樹脂、ウレタン系樹脂、芳香族エステル樹脂、ポリカーボネート樹脂、脂肪族ポリオレフィン樹脂、芳香族ポリオレフィン樹脂、ポリビニル系樹脂、ポリビニルアルコール樹脂、ポリビニル系変成樹脂（ＰＶＢ、ＥＶＡ等）或いはそれらの共重合樹脂をバインダー樹脂として用いる。
【００８８】
溶媒としては、ハロゲン系、アルコール系、ケトン系、エステル系、脂肪族炭化水素系、芳香族炭化水素系、エーテル系溶媒、或いはそれらの混合物系等を用いる。
【００８９】
色素の濃度は、色素の吸収係数、コーティングの厚み、目的の吸収強度、目的の可視光透過率等によって異なるが、バインダー樹脂の重量に対して、通常、０．１〜３０重量パーセントである。また、バインダー樹脂濃度は、塗料全体に対して、通常１〜５０重量パーセントである。
【００９０】
後者のアクリルエマルジョン系水系塗料の場合も、前記と同様に、未着色のアクリルエマルジョン塗料に色素を微粉砕（５０〜５００ｎｍ）したものを分散させて得られる。塗料中には、酸化防止剤等の通常塗料に用いるような添加物を加えても良い。
【００９１】
上記の方法で作製した塗料は、透明高分子フィルム、透明樹脂、透明ガラス等の上にバーコーダー、ブレードコーター、スピンコーター、リバースコーター、ダイコーター、或いはスプレー等の従来公知のコーティングをして、色素を含有させる。
【００９２】
［透明基体］
本発明における透明基体の材料は、透明性があれば特に制限はない。具体的に例示すると、ポリイミド、ポリスルフォン（ＰＳＦ）、ポリエーテルスルフォン（ＰＥＳ）、ポリエチレンテレフタレート（ＰＥＴ）、ポリメチレンメタクリレート（ＰＭＭＡ）、ポリカーボネート（ＰＣ）、ポリエーテルエーテルケトン（ＰＥＥＫ）、ポリプロピレン（ＰＰ）、トリアセチルセルロース（ＴＡＣ）等が挙げられる。中でもポリエチレンテレフタレート（ＰＥＴ）及びトリアセチルセルロース（ＴＡＣ）、ポリメタクリル酸メチル（ＰＭＭＡ）を始めとするアクリル樹脂、ポリカーボネイト樹脂等である。
【００９３】
ここで透明性があるとは、実用上の厚さにおける、波長４００〜７００（ｎｍ）の光線透過率が４０％以上であることをいう。
【００９４】
また、透明基体の厚さは、ある程度の機械的強度があれば特に指定はない。通常は、２０μｍ〜１０ｍｍであり、２０μｍ〜１ｍｍが好ましく、２０μｍ〜２００μｍが特に好ましい。
【００９５】
［光学フィルターの設置方法］
光学フィルターの設置方法としては、ディスプレイ内の光源から視認部最表面に至る光の経路中に設置されていれば特に指定はない。特に透過型ＬＣＤの場合は、バックライトから視認最表面に至る光の経路中に設置すれば良い。
【００９６】
好適な設置方法は、できるだけ少ない量を簡易な方法で設置することにより効果を得ることができる方法である。さらに使用環境条件が厳しくない方法であることがより望ましい。
【００９７】
例えば、透過型ＬＣＤに設置する場合、導光板外面上のバックライトからの光が入射する側面部分に設置すれば上記の条件を満たすことができるため、好適な方法であるといえる。この場合、透明基体と光選択吸収機能を有する前記一般式（Ｉ）で表されるジピロメテン系色素を含有した透明粘着層からなる光学フィルターを前記透明粘着層を介して導光板に貼り合せたり、光選択吸収機能を有する前記一般式（Ｉ）で表されるジピロメテン系色素を含有した透明基体からなる光学フィルターを透明粘着剤を介して貼り合せたり、光選択吸収機能を有する前記一般式（Ｉ）で表されるジピロメテン系色素を含有したコート層を持つ透明基体からなる光学フィルターを透明粘着材を用いて貼り合せたり、光選択吸収機能を有する前記一般式（Ｉ）で表されるジピロメテン系色素を含有した樹脂層、又は粘着層を直接、導光板上に塗布すれば良い。
【００９８】
また、バックライト表面に設置しても良い。この場合も、透明基体と光選択吸収機能を有する前記一般式（Ｉ）で表されるジピロメテン系色素を含有した透明粘着層からなる光学フィルターを前記透明粘着層を介してバックライト表面に貼り合せたり、光選択吸収機能を有する前記一般式（Ｉ）で表されるジピロメテン系色素を含有した透明基体からなる光学フィルターを透明粘着剤を介して貼り合せたり、前記一般式（Ｉ）で表されるジピロメテン系色素の光選択吸収機能を有する色素を含有したコート層を持つ透明基体からなる光学フィルターを透明粘着材を用いて貼り合せたりすれば良い。
【００９９】
また、偏光板に設置しても良い。その場合、光選択吸収機能を有する前記一般式（Ｉ）で表されるジピロメテン系色素を含有した透明粘着層のみからなる光学フィルターを用意し、偏光板を貼りつけるために用いている、粘着材の代替えとして用いれば良い。ＬＣＤには、偏光板が２枚存在する場合が多いが、どの偏光板に設置しても良い。
【０１００】
従来用いられているカラーフィルターが、本発明における光学フィルターであっても良い。その場合、カラーフィルターに用いる顔料に予め前記一般式（Ｉ）で表されるジピロメテン系色素を含有させておく。
【実施例】
【０１０１】
以下に実施例及び比較例を挙げて本発明をより具体的に説明する。
【０１０２】
実施例１
ポリエチレンテレフタレート製フィルム（三菱化学ポリエステルフィルム社製ＰＥＴフィルム「Ｔ６８０Ｅ」、厚み１００μｍ）に、下記構造式で示されるＮｏ．Ｉ−７のジピロメテン系色素の０．６３重量％テトラヒドロフラン溶液０．１８ｇ、アクリル系樹脂（ダイヤナールＢＲ−８０；三菱レーヨン（株）製）の２０％ジメトキシエタン溶液１．０ｇを混合し、１．０μｍ  ＰＴＦＥ  Ｍｅｍｂｒａｎｅ（Ｗｈａｔｍａｎ  Ｉｎｃ．社製）で濾過後、バーコーター（Ｎｏ．２４；江藤器械（株）製）で塗工し、乾燥して、膜厚６μｍのコーティング層を有する光学フィルターを得た。
【０１０３】
【化１２】
2006189751.tif 000015
【０１０４】
この光学フィルターの吸収スペクトルを日立分光光度計（Ｕ−３５００）で測定したところ、吸収スペクトルの最大波長は４９６ｎｍ、吸収スペクトルの半値幅は２２ｎｍと非常に狭かった。
【０１０５】
比較例１（２配位子型ジピロメテン系色素）
上記Ｎｏ．Ｉ−７のジピロメテン系色素の０．６３重量％テトラヒドロフラン溶液０．１８ｇの代わりに、下記構造式で示される特開２００３−５７４３６号公報の一般式（１）に属する２配位子型ジピロメテン系色素の０．６３重量％テトラヒドロフラン溶液０．１８ｇを使用し、他は、実施例１と同様に処理して、光学フィルターを得た。
【０１０６】
【化１３】
2006189751.tif 000016
【０１０７】
この、光学フィルターについて、実施例１と同様にして吸収スペクトルを測定したところ、４９３ｎｍに最大吸収を有し、その吸収の半値幅は、２８ｎｍで、実施例１のものに比べて広かった。
狭かった。
【０１０８】
実施例２（一重項酸素クエンチャーの効果）
Ｎｏ．Ｉ−７のジピロメテン系色素の０．６３重量％テトラヒドロフラン溶液０．１８ｇの代わりに、Ｎｏ．Ｉ−７のジピロメテン系色素の０．６３重量％テトラヒドロフラン溶液０．１８ｇに、一重項酸素クエンチャーとして、下記構造式で示されるＮｏ．III−５のＮｉ錯体０．００７ｇを添加した溶液を使用し、他は、実施例１と同様に処理して、光学フィルターを得た。
【０１０９】
【化１４】
2006189751.tif 000017
【０１１０】
得られた光学フィルターの色素層面と反対側の面上に紫外線カットフィルターＳＣ−３９（富士写真フィルム（株）製）を積層し、キセノンフェードメーター（スガ試験機（株）製ＦＡＬ−２５ＡＸ−ＨＣ．Ｂ．ＥＣ）で耐光性の評価を紫外線カット層側より露光して行った（８０Ｈｒ露光）。露光後、日立分光光度計（Ｕ−３５００）で、最大吸収波長４９３ｎｍの吸光度で色素残存率（％）を測定した所、８６．９％であり、良好な耐光性を示した。
【０１１１】
これに対して、一重項酸素クエンチャーであるＮｏ．III−５のＮｉ錯体を添加しない、実施例１の光学フィルターを同様な条件で露光し、最大吸収波長４９６ｎｍの吸光度で色素残存率（％）を測定した所、１８．４％であり、一重項クエンチャーを添加した光学フィルターに対して耐光性が劣っていた。
【０１１２】
実施例３（実施例２とは異なる一重項酸素クエンチャーの効果）
Ｎｏ．Ｉ−７のジピロメテン系色素の０．６３重量％テトラヒドロフラン溶液０．１８ｇの代わりに、Ｎｏ．Ｉ−７のジピロメテン系色素の０．６３重量％テトラヒドロフラン溶液０．１８ｇに、一重項酸素クエンチャーである、下記構造式で示されるＮｏ．IV−２のＮｉ錯体０．００７ｇを添加した溶液を使用し、他は、実施例１と同様に処理して、光学フィルターを得た。
【０１１３】
【化１５】
2006189751.tif 000018
【０１１４】
得られた光学フィルターについて、実施例２と同様にして、最大吸収波長４９６ｎｍの吸光度で色素残存率（％）を測定したところ、８０．０％であり、良好な耐光性を示した。
【０１１５】
実施例４（実施例１とは異なる２配位子型ジピロメテン系色素）
Ｎｏ．Ｉ−７のジピロメテン系色素の０．６３重量％テトラヒドロフラン溶液０．１８ｇの代わりに、下記構造式で表されるＮｏ．Ｉ−８のジピロメテン系色素の０．６３重量％テトラヒドロフラン溶液０．１８ｇを使用し、他は、実施例１と同様に処理して、光学フィルターを得た。
【０１１６】
【化１６】
2006189751.tif 000019
【０１１７】
この光学フィルターについて、実施例１と同様にして吸収スペクトルを測定したところ、吸収スペクトルの最大波長は５０６ｎｍ、吸収スペクトルの半値幅は２２ｎｍで、非常に狭かった。
【０１１８】
比較例２（２配位子型ジピロメテン系色素）
Ｎｏ．Ｉ−８のジピロメテン系色素の０．６３重量％テトラヒドロフラン溶液０．１８ｇの代わりに、前記構造式で示される特開２００３−５７４３６号公報の一般式（１）に属する２配位子型ジピロメテン系色素の０．６３重量％テトラヒドロフラン溶液０．１８ｇを使用し、他は、実施例４と同様に処理して、光学フィルターを得た。
【０１１９】
この、光学フィルターについて、実施例１と同様にして吸収スペクトルを測定したところ、４９４ｎｍに最大吸収を有し、その吸収の半値幅は、３１ｎｍで、実施例４に比し広かった。
【０１２０】
実施例５（一重項酸素クエンチャーの効果）
Ｎｏ．Ｉ−８のジピロメテン系色素の０．６３重量％テトラヒドロフラン溶液０．１８ｇの代わりに、Ｎｏ．Ｉ−８のジピロメテン系色素の０．６３重量％テトラヒドロフラン溶液０．１８ｇに、一重項酸素クエンチャーである前記Ｎｏ．III−５のＮｉ錯体０．００７ｇを添加した溶液を使用し、他は、実施例４と同様に処理して、光学フィルターを得た。
【０１２１】
得られた光学フィルターについて、実施例２と同様にして、最大吸収波長５０６ｎｍの吸光度で色素残存率（％）を測定したところ、７５．９％であり、良好な耐光性を示した。
【０１２２】
これに比して、一重項酸素クエンチャーであるＮｏ．III−５のＮｉ錯体を添加しない実施例４の光学フィルターを同様な条件で露光し、最大吸収波長５０６ｎｍの吸光度で色素残存率（％）を測定したところ、４．１％であり、一重項酸素クエンチャーを添加した光学フィルターに対して耐光性が劣っていた。
【０１２３】
実施例６（実施例２とは異なる一重項酸素クエンチャーの効果）
Ｎｏ．Ｉ−７のジピロメテン系色素の０．６３重量％テトラヒドロフラン溶液０．１８ｇの代わりに、Ｎｏ．Ｉ−７のジピロメテン系色素の０．６３重量％テトラヒドロフラン溶液０．１８ｇに、一重項酸素クエンチャーである、下記構造式で表されるＮｏ．Ｖ−１のニッケルカルバミン酸金属錯体０．００６ｇを添加した溶液を使用し、他は、実施例１と同様にして、光学フィルターを得た。
【０１２４】
【化１７】
2006189751.tif 000020
【０１２５】
得られた光学フィルターについて、実施例２と同様にして最大吸収波長４９６ｎｍの吸光度で色素残存率（％）を測定したところ、８１．３％であり、良好な耐光性を示した。
【０１２６】
実施例７（ジピロメテン系色素を粘着剤層に含有させる方法）
Ｎｏ．Ｉ−７のジピロメテン系色素の０．０１２ｇ、Ｎｏ．Ｖ−１のニッケルカルバミン酸金属錯体０．０７１ｇ、ＳＫダイン２０９４（綜研化学（株）製粘着剤）１０．１５ｇ、Ｅ−ＡＸ（綜研化学（株）製架橋剤）０．０２７ｇをテトラヒドロフラン２．７５ｇに溶解し、アプリケーターにて、実施例１で用いたと同様のポリエチレンテレフタレート製フィルム上に塗布し、１００℃で２分間乾燥して、膜厚２５μｍのコーティング層を有する光学フィルターを得た。
【０１２７】
得られた光学フィルターについて、実施例２と同様にして最大吸収波長４９６ｎｍの吸光度で色素残存率（％）を測定したところ、９６．１％であり、良好な耐光性を示した。